СПОСОБ ПРОИЗВОДСТВА ГРАНУЛИРОВАННОГО ЖЕЛЕЗА

1. Способ производства гранулированного железа, включающий в себя:
загрузку агломерата, образованного из смеси сырьевого материала, которая содержит вещество, содержащее оксиды железа, и углеродистый восстановитель поверх углеродистого материала, распределенного по поду печи; и
нагревание агломерата с тем, чтобы тем самым восстановить и расплавить оксиды железа в агломерате, в котором
температуру агломерата в печи устанавливают в диапазоне от 1200°С до 1500°С;
-13
парциальное давление кислорода в атмосферном газе, в котором нагревают агломерат, устанавливают не ниже 2,0×10 атм в стандартном состоянии; и
линейную скорость атмосферного газа в печи устанавливают не ниже 4,5 см/с.
2. Способ производства по п.1, в котором состав смеси сырьевого материала регулируют так, чтобы процент количества связанного углерода в углеродистом восстановителе был в диапазоне от 98% по массе до 102% по массе относительно количества связанного углерода, необходимого для восстановления оксидов железа.
3. Способ производства по п.1, в котором состав смеси сырьевого материала регулируют так, чтобы основность шлака, образуемого при восстановлении оксидов железа, была в диапазоне от 0,1 до 1,6.
4. Способ производства по п.1, в котором процент количества связанного углерода, содержащегося в углеродистом восстановителе, находится в диапазоне от 98% по массе до 100% по массе относительно количества связанного углерода, необходимого для восстановления оксидов железа.
5. Способ производства по п.1, в котором
линейную скорость атмосферного газа устанавливают не выше 5,4 см/с (включая 0 см/с) до тех пор, пока оксиды железа не начнут плавиться; и
после начала плавления оксидов железа линейную скорость атмосферного газа устанавливают не ниже 4,5 см/с.
6. Способ производства по любому из пп.1-5, в котором
процент количества связанного углерода, содержащегося в углеродистом материале, распределенном по поду, устанавливают в диапазоне от 2% по массе до 5% по массе относительно количества связанного углерода, необходимого для восстановления оксидов железа; и
максимальный размер частиц углеродистого материала устанавливают не более 2 мм.